(57)【要約】【解決課題】プラスチックフィルム基材に対して接着性が良好で、フィルムの折り曲げに追従出来る柔軟性を兼ね備えた、厚膜の意匠性を備える印刷物を得ることが出来る活性エネルギー線硬化型被覆組成物の提供。【解決手段】脂環式エポキシ化合物（Ａ）、光カチオン重合開始剤（Ｂ）、脂環式エポキシ化合物を除くエポキシ樹脂（Ｃ）、およびエチレン性不飽和二重結合を有する（メタ）アクリレート化合物（Ｄ）からなる活性エネルギー線硬化型被覆組成物であって、該脂環式エポキシ化合物を除くエポキシ樹脂（Ｃ）が、常温で固形であり、かつ、重量平均分子量が５００〜３００００であることを特徴とする活性エネルギー線硬化型被覆組成物。【選択図】なし【特許請求の範囲】
【請求項１】
脂環式エポキシ化合物（Ａ）、光カチオン重合開始剤（Ｂ）、脂環式エポキシ化合物を除くエポキシ樹脂（Ｃ）およびエチレン性不飽和二重結合を有する（メタ）アクリレート化合物（Ｄ）を含有する活性エネルギー線硬化型被覆組成物であって、
該脂環式エポキシ化合物を除くエポキシ樹脂（Ｃ）が、
常温で固形
であり、かつ、
重量平均分子量５００〜３００００
であることを特徴とする活性エネルギー線硬化型被覆組成物。
【請求項２】
前記エチレン性不飽和二重結合を有する（メタ）アクリレート化合物（Ｄ）が、２個以上の（メタ）アクリロイル基を持ち、かつ、ケロシンと重量比１／１で混合した時に、４０℃で透明であることを特徴とする請求項１記載の活性エネルギー線硬化型被覆組成物。
【請求項３】
活性エネルギー線硬化型被覆組成物が、粘度５０〜３００ｄＰａ・ｓであることを特徴とする請求項１または２記載の活性エネルギー線硬化型被覆組成物。
（ただし、活性エネルギー線硬化型被覆組成物の粘度は、２５℃で、Ｂ型粘度計にて測定する。）
【請求項４】
脂環式エポキシ化合物（Ａ）の重量をＷ１、
光カチオン重合開始剤（Ｂ）の重量をＷ２、
脂環式エポキシ化合物を除くエポキシ樹脂（Ｃ）の重量をＷ３
および
エチレン性不飽和二重結合を有する（メタ）アクリレート化合物（Ｄ）の重量をＷ４
とした時、下記の計算式（１）であることを特徴とする請求項１〜３いずれか１項に記載の活性エネルギー線硬化型被覆組成物。
計算式（１）
【数１】
2013194120.tif 000007
（Ｗ１）：（Ｗ２）＝８５：１５〜９９：１
（（Ｗ１） +（Ｗ２））：（Ｗ３）＝２５：７５〜７５：２５
（（Ｗ１） +（Ｗ２））：（Ｗ４）＝２０：８０〜８０：２０
【発明の詳細な説明】
【技術分野】
【０００１】
本発明は、プラスチックフィルム基材に対して接着性が良好で、フィルムの折り曲げに追従出来る柔軟性を兼ね備えた、厚膜の意匠性を備える印刷物を得ることが出来る活性エネルギー線硬化型被覆組成物に関する。
【背景技術】
【０００２】
フィルム基材用への印刷方式としては、オフセット、グラビア、フレキソ、パッド、シルクスクリーンなど多岐に亘っており、フィルムへ接着し、鮮やかな着色を施した印刷物が提供されている。また、表面の保護や光沢を得るために透明な皮膜を全面にコーティングしたり、前述の印刷方式での透明なインキを、全面または部分的に印刷することが一般的に行なわれている。特に紫外線や電子線硬化型の材料を印刷或いは塗工する方法は、生産性や後加工への時間短縮の観点から一般的に用いられている。
【０００３】
しかしながら、オフセット、グラビア、フレキソ印刷手法では、一般的に１〜５μｍ程度の比較的凹凸の小さい平面的な意匠性を得るに留まっており、指触での感触やより立体的な効果を発現する加飾を行なう場合は、透明な紫外線硬化型シルクスクリーンインキを用いて厚膜印刷を行なうことに限定されている。この紫外線硬化型シルクスクリーンインキによる立体的な加飾は、盛上げ印刷と言われる手法であるが、厚膜での硬化が十分に行える、エチレン性不飽和二重結合含有のアクリレートモノマーやオリゴマーが使用され、シルクスクリーンインキの印刷に適した粘度を得るために、活性不飽和二重結合を持つアクリレートモノマーの中でも、比較的低粘度なものが使用されている。
【０００４】
しかしながら、一般的にアクリレートモノマーによる硬化皮膜は硬く、基材を折り曲げた際に割れを生じるなど、用途が限定され、硬化皮膜を柔軟に保つためには、ウレタンアクリレートなどの柔軟性を保つ骨格を分子内に持つオリゴマーを使用したり、長鎖のモノマーを利用するなどの方法があるが、プラスチック基材への接着性がその体積収縮により阻害されることが多い。また、アクリレートモノマーやアクリレートオリゴマーを用いる代わりに、脂環式エポキシやオキセタン骨格を持つ紫外線硬化型カチオン硬化も知られている。しかし、このＵＶカチオン方式では、皮膜の柔軟性を得ることは出来るものの、厚盛に印刷した際の内部硬化性を十分に得ることが出来ない。
そのため、プラスチックフィルムへ接着性が良好で、柔軟性を持ち、かつ厚盛印刷でも紫外線硬化性に優れた被覆組成物による印刷表面への意匠性付与が望まれていた。 
【先行技術文献】
【特許文献】
【０００５】
【特許文献１】特開平１０−１８２０２１号
【特許文献２】特開平１０−０８７９３９号
【発明の概要】
【発明が解決しようとする課題】
【０００６】
本発明はこのような従来事情に鑑みてなされたもので、その主たる目的とする処は、プラスチックフィルム基材に対して接着性が良好で、フィルムの折り曲げに追従出来る柔軟性を兼ね備えた、厚膜の意匠性を備える印刷物を得ることが出来る活性エネルギー線硬化型被覆組成物を提供するものである。 
【課題を解決するための手段】
【０００７】
以上の目的を達成するために、本願発明者等は、鋭意研究を行った結果、脂環式エポキシと光カチオン重合開始剤によるＵＶカチオン硬化素材と特定のエポキシ樹脂を併用することで前述の課題に対し極めて有効であることを知見し、本発明を完成するに至った。
【０００８】
すなわち、本発明の第一の発明は、脂環式エポキシ化合物（Ａ）、光カチオン重合開始剤（Ｂ）、脂環式エポキシ化合物を除くエポキシ樹脂（Ｃ）、およびエチレン性不飽和二重結合を有する（メタ）アクリレート化合物（Ｄ）からなる活性エネルギー線硬化型被覆組成物であって、
該脂環式エポキシ化合物を除くエポキシ樹脂（Ｃ）が、
常温で固形
であり、かつ、
重量平均分子量が５００〜３００００
であることを特徴とする活性エネルギー線硬化型被覆組成物に関するものである。
【０００９】
さらに、本発明の第二の発明は、前記エチレン性不飽和二重結合を有する（メタ）アクリレート化合物（Ｄ）が、少なくとも2個以上の（メタ）アクリロイル基を持ち、かつ、ケロシンと重量比１／１で混合した時に４０℃で透明となることを特徴とする第一の発明に記載の活性エネルギー線硬化型被覆組成物に関するものである。
【００１０】
また、本発明の第三の発明は、活性エネルギー線硬化型被覆組成物が、粘度５０〜３００ｄＰａ・ｓであることを特徴とする第一の発明または第二の発明に記載の活性エネルギー線硬化型被覆組成物に関するものである。（ただし、活性エネルギー線硬化型被覆組成物の粘度は、２５℃で、Ｂ型粘度計にて測定する。）
【００１１】
さらに、本発明のだ第四の発明は、
脂環式エポキシ化合物（Ａ）の重量をＷ１、
光カチオン重合開始剤（Ｂ）の重量をＷ２、
脂環式エポキシ化合物を除くエポキシ樹脂（Ｃ）の重量をＷ３
および
エチレン性不飽和二重結合を有する（メタ）アクリレート化合物（Ｄ）の重量をＷ４とした時、下記の計算式であることを特徴とする第一の発明〜第三の発明いずれか１項に記載の活性エネルギー線硬化型被覆組成物に関するものである。
計算式（１）
【数１】
2013194120.tif 000002
【発明の効果】
【００１２】
本発明により、プラスチックフィルム基材に対して接着性が良好で、フィルムの折り曲げに追従出来る柔軟性を兼ね備えた、厚膜の意匠性を備える印刷物が、活性エネルギー線硬化型被覆組成物により得ることが出来る。
【発明を実施するための形態】
【００１３】
本発明の活性エネルギー線硬化型被覆組成物は、脂環式エポキシ化合物（Ａ）、光カチオン重合開始剤（Ｂ）、脂環式エポキシ化合物を除くエポキシ樹脂（Ｃ）およびエチレン性不飽和二重結合を有する（メタ）アクリレート化合物（Ｄ）からなる活性エネルギー線硬化型被覆組成物であって、該脂環式エポキシ化合物を除くエポキシ樹脂（Ｃ）が、常温で固形であり、かつ、重量平均分子量５００〜３００００である。
【００１４】
本発明で使用される脂環式エポキシ化合物（Ａ）は、１個以上の脂環族環を有する多価アルコールのポリグリシジルエーテルまたはシクロヘキセンやシクロペンテン環含有化合物を酸化剤でエポキシ化することによって得られるシクロヘキセンオキサイドやシクロペンテンオキサイド含有化合物が挙げられる。具体的には、水素添加ビスフェノールＡジグリシジルエーテル、３，４−エポキシシクロヘキシルメチル−３，４−エポキシシクロヘキサンカルボキシレート、３，４−エポキシ−１−メチルシクロヘキシル−３，４−エポキシ−１−メチルヘキサンカルボキシレート、６−メチル−３，４−エポキシシクロヘキシルメチル−６−メチル−３，４−エポキシシクロヘキサンカルボキシレート、３，４−エポキシ−３−メチルシクロヘキシルメチル−３，４−エポキシ−３−メチルシクロヘキサンカルボキシレート、３，４−エポキシ−５−メチルシクロヘキシルメチル−３，４−エポキシ−５−メチルシクロヘキサンカルボキシレート、２−（３，４−エポキシシクロヘキシル−５，５−スピロ−３，４−エポキシ）シクロヘキサン−メタジオキサン、ビス（３，４−エポキシシクロヘキシルメチル）アジペート、３，４−エポキシ−６−メチルシクロヘキシルカルボキシレート、メチレンビス（３，４−エポキシシクロヘキサン）、ジシクロペンタジエンジエポキサイド、エチレンビス（３，４−エポキシシクロヘキサンカルボキシレート）、エポキシヘキサヒドロフタル酸ジオクチル、エポキシヘキサヒドロフタル酸ジ−２−エチルヘキシル、１−エポキシエチル−３，４−エポキシシクロヘキサン、１，２−エポキシ−４−エポキシエチルシクロヘキサン、３，４−エポキシシクロヘキシルメチルアクリレート、３，４−エポキシシクロヘキシルメチルメタクリレート等が挙げられる。
本発明においては、シクロヘキセンオキサイド構造を有するエポキシ化合物が、硬化性の点で好ましい。
【００１５】
本発明で使用される光カチオン重合開始剤（Ｂ）は、カチオン光開始剤であるアリールジアゾニウム塩、アリールヨードニウム塩、アリールスルホニウム塩、アレン−イオン錯体等が挙げられる。これらの光カチオン重合開始剤（Ｂ）は単独で用いてもよく、２種類以上のものを併用してもよい。
【００１６】
本発明で使用される脂環式エポキシ化合物を除くエポキシ樹脂（Ｃ）は、芳香族エポキシ樹脂、脂肪族エポキシ樹脂が挙げられ、芳香族エポキシ樹脂としては、ビスフェノールＡ型エポキシ樹脂、ビスフェノールＦ型エポキシ樹脂、ビスフェノールＳ型エポキシ樹脂、ビスフェノールＡＤ型エポキシ樹脂等のビスフェノール型エポキシ樹脂、β−メチルエピクロ型エポキシ樹脂、臭素化型エポキシ樹脂、フェノールノボラック型エポキシ樹脂、クレゾールノボラック型エポキシ樹脂、ビフェニル型エポキシ樹脂、ビフェニルアラルキル型エポキシ樹脂、スチルベン型エポキシ樹脂、ナフタレン型エポキシ樹脂、多価フェノールの水酸基にエピクロロヒドリンを反応させたエポキシ化物等が挙げられ、脂肪族エポキシ樹脂としては、ビスフェノールＡ型エポキシ樹脂、ビスフェノールＦ型エポキシ樹脂、ビスフェノールＳ型エポキシ樹脂、ビスフェノールＡＤ型エポキシ樹脂等のビスフェノール型エポキシ樹脂、ポリグリコールエーテル型脂肪族鎖状エポキシ樹脂、グリコールエーテル型鎖状エポキシ樹脂、エポキシ化ポリブタジエン樹脂、エポキシ化脂肪酸エステル化合物等が挙げられる。又、脂環式エポキシ基を除くエポキシ基を導入したフェノール樹脂、ウレタン樹脂、ポリエステル樹脂、ケトンホルムアルデヒド樹脂、スチレン樹脂、アクリル樹脂、およびポリオレフィン樹脂等が挙げられる。
なかでもフェノールノボラック型エポキシ樹脂、クレゾールノボラック型エポキシ樹脂は、相対湿度が高い環境下においても、空気中の水分による硬化阻害を抑制することができる効果が高い点で好ましい。
【００１７】
本発明においては、該脂環式エポキシ化合物を除くエポキシ樹脂（Ｃ）は、常温で固形であり、重量平均分子量が５００〜３００００であることが必要である。常温で固形でないと硬化不足となり、塗膜強度の不足やブロッキングを生じることがある。重量平均分子量が５００以下の場合も同様に、硬化不足となる傾向があり、塗膜強度の不足やブロッキングを生じることがある。重量平均分子量が３００００より大きいと、硬化塗膜が硬すぎてしまい、柔軟性を損ねてしまう。
【００１８】
本発明で使用されるエチレン性不飽和二重結合を有する（メタ）アクリレート化合物（Ｄ）は、少なくとも一つの水酸基を持つアルコール類と（メタ）アクリル酸をエステル化した化合物または、ビニル基を骨格に持つ化合物であり、アクリレートモノマーとも呼ばれる。その他、本発明において使用されているエチレン性不飽和ニ重結合を有するオリゴマー（反応性オリゴマー）は、アルキッド（メタ）アクリレート、エポキシ（メタ）アクリレート、ウレタン変性（メタ）アクリレート等、一般的に活性エネルギー線硬化型印刷インキ、塗料、コーティング剤などに利用されているものが使用できる。
【００１９】
本発明においては、少なくとも2個以上の（メタ）アクリロイル基を持ち、かつ、ケロシンと重量比１／１で混合した時に４０℃で透明となることを特徴とするものがより好ましく使用できる。単官能の場合、活性エネルギー線を照射した場合の硬化性が得られにくい。また、エチレン性不飽和二重結合を有する（メタ）アクリレート化合物（Ｄ）と一般的な脂環式エポキシ化合物（Ａ）を相溶するためには、極性の低い化合物が好ましく、ケロシンと重量比１／１で混合した時に４０℃で透明となるエチレン性不飽和二重結合を有する（メタ）アクリレート化合物（Ｄ）が、良好な相溶性を示し、プロピレンオキサイド重合体のジ（メタ）アクリレート、ブチレンオキサイド重合体のジ（メタ）アクリレート、水添ＢｉｓフェノールＡまたは水添ＢｉｓフェノールＦのエチレンオキサイドまたはプロピレンオキサイドまたはブチレンオキサイド付加体ジ（メタ）アクリレート、ＢｉｓフェノールＡまたはＢｉｓフェノールＦのプロピレンオキサイドまたはブチレンオキサイド付加体のジ（メタ）アクリレート、ヒドロキシピバリルヒドロキシピバレートジ（メタ）アクリレート（通称マンダ）、トリメチロールプロパンプロピレンオキサイド付加体トリ（メタ）アクリレート、ジトリメチロールプロパンのプロピレンオキサイド付加体テトラ（メタ）アクリレートなどが挙げられる。ペンタエリスリトールやジペンタエリスリトールもプロピレンオキサイド以上のアルキレンオキサイドを多数付加することによって、ケロシンとの溶解性が向上するものの、活性エネルギー線硬化性を考慮した場合、あまり有用ではない。これらのエチレン性不飽和二重結合を有する（メタ）アクリレート化合物（Ｄ）は、単独でも用いることも出来るが、２種類以上混合して使用してもよい。
【００２０】
本発明では、光カチオン重合開始剤（Ｂ）の他に、必要に応じてラジカル光重合開始剤を併用することができる。具体例としては、ベンゾフェノン、４，４−ジエチルアミノベンゾフェノン、ジエチルチオキサントン、２−メチル−１−（４−メチルチオ）フェニル−２−モルフォリノプロパン−１−オン、４−ベンゾイル−４’−メチルジフェニルサルファイド、１−クロロ−４−プロポキシチオキサントン、イソプロピルチオキサントン、２−ヒドロキシ−２−メチル−１−フェニルプロパン−１−オン、１−ヒドロキシ−シクロヘキシル−フェニルケトン、ビス−２，６−ジメトキシベンゾイル−２，４，４−トリメチルペンチルフォスフィンオキサイド、１−〔４−（２−ヒドロキシエトキシ）−フェニル〕−２−ヒドロキシ−２−メチル−１−プロパン−１−オン、２，２−ジメチル−２−ヒドロキシアセトフェノン、２，２−ジメトキシ−２−フェニルアセトフェノン、２，４，６−トリメチルベンジル−ジフェニルフォスフィンオキサイド、２−ベンジル−２−ジメチルアミノ−１−（モルフォリノフェニル）−ブタン−１−オン等が挙げられる。
なお、光ラジカル促進剤として知られる、ｐ−ジメチルアミノ安息香酸エチルエステル、ペンチル４−ジメチルアミノベンゾエート、４，４‘−ビスジエチルアミノベンゾフェノンなどのアミン含有化合物も使用できるが、紫外線照射によって生じるオニウムイオンの発生を抑制する作用があるため、本発明の目的を達成するためには、必須成分とはならない。
【００２１】
本発明における活性エネルギー線硬化型被覆組成物の粘度は、２５℃にて、Ｂ型粘度計で測定した時に、５０〜３００ｄＰａ・ｓの範囲であることが好ましい。
５０ｄＰａ・ｓより小さい場合は、印刷物のエッジが滲み、不鮮明なものとなる傾向があり、３００ｄＰａ・ｓより大きい場合は、基材への転移不良により、印刷物表面の平滑性が損なわれる傾向がある。
【００２２】
本発明の活性エネルギー線硬化型被覆組成物は、脂環式エポキシ化合物（Ａ）の重量をＷ１、光カチオン重合開始剤（Ｂ）の重量をＷ２、脂環式エポキシ化合物を除くエポキシ樹脂（Ｃ）の重量をＷ３、およびエチレン性不飽和二重結合を有する（メタ）アクリレート化合物（Ｄ）の重量をＷ４とした時、下記の計算式（１）
計算式（１）
【数２】
2013194120.tif 000003
であることが好ましい。
【００２３】
（Ｗ１）：（Ｗ２）＝８５：１５〜９９：１において、Ｗ１が８５以下だと、得られる硬化塗膜が脆弱となり接着性が劣る傾向にあり、９９以上だと硬化不足となり、塗膜強度の不足やブロッキング性が劣る傾向にある。
（（Ｗ１） +（Ｗ２））：（Ｗ３）＝２５：７５〜７５：２５において、（（Ｗ１） +（Ｗ２））が２５以下だと、基材との接着性が劣る傾向にあり、７５以上だと硬化不足となり、塗膜強度の不足やブロッキング性が劣る傾向にある。
（（Ｗ１） +（Ｗ２））：（Ｗ４）＝２０：８０〜８０：２０において、（（Ｗ１） +（Ｗ２））が２０以下だと、基材との接着性が劣る傾向にあり、８０以上だと硬化不足となり、塗膜強度やブロッキング性が劣る傾向にある。
【００２４】
本発明の活性エネルギー線硬化型被服組成物には、その他必要に応じて、レベリング剤、消泡剤、沈降防止剤、粘度調整剤、光沢調整剤、耐摩擦補強剤等の添加剤を使用することができる。レベリング剤としては、例えばシリコンがある。シリコンは、オルガノポリシロキサンが有用であるが、エポキシ変性や（メタ）アクリル変性のシリコンも使用できる。添加剤の含有量は、インキ全体量の５％以下であることが望ましい。
【００２５】
本発明の活性エネルギー線硬化型被覆組成物には、必要に応じて顔料を用いることが出来、一般に印刷インキや塗料で使用できる無機顔料、有機顔料、あるいは体質顔料が使用できる。無機顔料として、酸化チタン、ベンガラ、紺青、群青、カーボンブラック、黒鉛などの有色顔料、および炭酸カルシウム、カオリン、クレー、硫酸バリウム、水酸化アルミニウム、タルク等の体質顔料を挙げることができる。有機顔料としては、溶性アゾ顔料、不溶性アゾ顔料、アゾキレート顔料、縮合アゾ顔料、銅フタロシアニン顔料、縮合多環顔料などを挙げることができる。
【００２６】
また、本発明の活性エネルギー線硬化型被覆組成物が適用できるプラスチック基材としては、ポリオレフィンフイルム、ポリオレフィンシート、ポリエステルフィルム、ポリエステルシート、ＰＥＴ（ポリエチレンテレフタレート）フィルム、ＰＥＴ（ポリエチレンテレフタレート）シート等がある。ポリオレフィンとしては、例えばポリエチレン、ポリプロピレン等が好適に使用できる。本発明のシルクスクリーンインキはこれら基材の表面が処理されていても、処理されていなくても優れた接着性を示すところに特徴がある。表面処理したポリオレフィン基材は、公知の方法により、例えばコロナ処理、プラズマ処理、フレーム処理で処理したものが適用できる。
【００２７】
本発明の活性エネルギー線硬化型被覆組成物の印刷方法としては、グラビア印刷、グラビアオフセット印刷、フレキソ印刷、スピンコート、ロールコート、リバースロールコート、キスコート、ディップコート、シルクスクリーン印刷、ワイヤーバーコート、フローコート、コンマコート、かけ流しコート、スプレーコート等の公知の手段が適用できる。
【実施例】
【００２８】
以下、実施例、比較例を参照して、本発明をより詳細に説明する。本発明において、特に断らない限り、「部」および「％」は、それぞれ「重量部」および「重量％」を表す。
【００２９】
［実施例１］
脂環式エポキシ化合物（Ａ１）（サイラキュアＵＶＲ６１０５、ユニオンカーバイド社製、）３０重量部に対し、脂環式エポキシ化合物を除くエポキシ樹脂（Ｃ２）（ＪＥＲ１００１、三菱化学社製、重量平均分子量９００、常温で固体）３０重量部を加え、７０℃で２時間加熱撹拌し、溶解物を得た。得られた溶解物に、光カチオン重合開始剤（Ｂ）（サイラキュアＵＶＩ６９９０、ユニオンカーバイト社製）２重量部およびエチレン性不飽和二重結合を有する（メタ）アクリレート化合物（Ｄ３）（Ｍｉｒａｍｅｒ  Ｍ２２０、ＭＩＷＯＮ社製、（メタ）アクリロイル氣２個、透明）３８重量部を加え、混合、撹拌し、インキ１を得た。
次にポリオレフィン基材として、表面処理されたポリプロピレンシート（出光社製ピュアレイ）に２７０メッシュナイロン版でスクリーン印刷を行った。その後、速やかにＵＶランプ（空冷メタルハライドランプ１２０Ｗ、１０ｍ／分）を通し、被覆組成物を得た。
得られた印刷物は、高い光沢を有すると共に、基材に対する接着性も良好であり、かつ印刷面にギザ、カスレ、ピンホールのないものであった。 
【００３０】
［実施例２〜２７］、［比較例１〜６］
実施例１と同様な方法により、表１〜３の配合に従い、シルクスクリーンインキ（インキ２〜３３）を製造し、実施例１と同様の基材にスクリーン印刷を行った。なお、実施例２〜２７、比較例１〜６で用いた原料は下記の通りである。
脂環式エポキシ化合物（Ａ２）
：ユニオンカーバイト社製サイラキュアＵＶＲ６１２８
脂環式エポキシ化合物を除くエポキシ樹脂（Ｃ１）
：三菱化学社製ＪＥＲ８２８  重量平均分子量３７０、常温で液状
脂環式エポキシ化合物を除くエポキシ樹脂（Ｃ３）
：荒川化学工業社製アラキード９２０３Ｎ重量平均分子量３００００、常温で固体
脂環式エポキシ化合物を除くエポキシ樹脂（Ｃ４）
：荒川化学工業社製ＫＡ−１４３９Ａ  重量平均分子量３５０００、常温で固体
（メタ）アクリレート化合物（Ｄ１）
：ＭＩＷＯＮ社製Ｍｉｒａｍｅｒ  Ｍ１４０（メタ）アクリロイル基１個、透明
（メタ）アクリレート化合物（Ｄ２）
：ＭＩＷＯＮ社製Ｍｉｒａｍｅｒ  Ｍ２０４０（メタ）アクリロイル基２個、
不透明
（メタ）アクリレート化合物（Ｄ４）
：ＭＩＷＯＮ社製Ｍｉｒａｍｅｒ  Ｍ３００（メタ）アクリロイル基３個、透明
なお、光カチオン重合開始剤（Ｂ）は、実施例１と同じものを用いた。
【００３１】
実施例１〜２７、比較例１〜６で得られた活性エネルギー線被覆組成物およびそれらの印刷被覆物について、接着性、硬化性、柔軟性、臭気、印刷適性の評価を行った。評価方法、評価基準は下記の通りである。評価結果は、表１〜３に示す。
【００３２】
＜接着性＞
印刷物にセロハンテープ（ニチバン社製）を貼った後、引き剥がし剥離の有無を確認した。
判定基準
◎：剥離無し
○：３％未満の剥離
△：３％以上１０％未満の剥離
×：１０％以上の剥離
（なお、評価の実用レベルは△以上である）
＜硬化性＞
ＭＥＫ（メチルエチルケトン）を浸み込ませた綿棒で印刷部を５０回擦り、塗膜の侵食具合を目視評価した。
判定基準
◎：取られ無し
○：５％未満の取られ
△：５％以上２０％未満の取られ
×：２０％以上の取られ
（なお、評価の実用レベルは△以上である）
＜柔軟性＞
印刷物を谷折、山折後、ヘラで折り曲げ部を軽く擦り、塗膜の剥離を目視評価した。
判定基準
◎：剥離無し
○：３％未満の剥離
△：３％以上１０％未満の剥離
×：１０％以上の剥離
（なお、評価の実用レベルは△以上である）
＜臭気＞
印刷物を２５ｃｍ２に切り、５枚を臭気瓶に詰め、４０℃で５時間加熱した後の臭気を官能臭気判定した。
判定基準
◎：臭気無し
○：ほとんど気にならない
△：気になる臭気有り
×：嫌な臭気有り
（なお、評価の実用レベルは△以上である）
＜印刷適性＞
印刷した際の印刷面の平滑性を目視評価した。
判定基準
◎：平滑
○：ほとんど平滑
△：ほとんど平滑だが、僅かに気泡がある
×：気泡が目立ち、印刷面が波打っている
（なお、評価の実用レベルは△以上である）
【００３３】
【表１】
2013194120.tif 000004
【００３４】
【表２】
2013194120.tif 000005
【００３５】
【表３】
2013194120.tif 000006